(57)【要約】【課題】強化繊維基材を所定の形状に賦形し、該形状を維持したまま成形型に移載し、成形型上で強化繊維基材の形状を修正することなく、樹脂を強化繊維基材に含浸して、繊維強化樹脂部材を安定的に製造することのできる、信頼性の高い繊維強化樹脂部材の製造方法および製造装置を提供する。【解決手段】搬送具を具備する賦形型上の該搬送具上で、強化繊維基材を賦形した後、該強化繊維基材を搬送具ごと賦形型から分離して、成形型に移載し、続いて、該成形型内で強化繊維基材に樹脂を注入し、硬化させることを特徴とする繊維強化樹脂部材の製造方法。【選択図】図１
2007118577.tif 000002
【特許請求の範囲】
【請求項１】
搬送具を具備する賦形型上の該搬送具上で、強化繊維基材を賦形した後、該強化繊維基材を搬送具ごと賦形型から分離して、成形型に移載し、続いて、該成形型内で強化繊維基材に樹脂を注入し、硬化させることを特徴とする繊維強化樹脂部材の製造方法。
【請求項２】
前記搬送具の下面形状と、賦形型の上面の形状が一致していることを特徴とする請求項１に記載の繊維強化樹脂部材の製造方法。
【請求項３】
前記搬送具がフィルム状であることを特徴とする請求項１または２に記載の繊維強化樹脂部材の製造方法。
【請求項４】
前記搬送具が開口部を有するフィルム状であることを特徴とする請求項１〜３のいずれかに記載の繊維強化樹脂部材の製造方法。
【請求項５】
前記搬送具が、前記成形型内に樹脂を注入する開口部と、該開口部に樹脂を流通させる樹脂流動通路を有することを特徴とする請求項１〜４のいずれかに記載の繊維強化樹脂部材の製造方法。
【請求項６】
前記搬送具が複数の層から構成され、前記成形型内に樹脂を注入する開口部を有する層を含むことを特徴とする請求項１〜５のいずれかに記載の繊維強化樹脂部材の製造方法。
【請求項７】
前記搬送具を繊維強化部材の一部を構成する部品とすることを特徴とする請求項１〜６のいずれかに記載の繊維強化樹脂部材の製造方法。
【請求項８】
強化繊維基材が、炭素繊維クロスからなることを特徴とする請求項１〜７のいずれかに記載の繊維強化樹脂部材の製造方法。
【請求項９】
賦形型上に、該賦形型上に装着および取り外し可能に載置される搬送具を具備するとともに、該搬送具上に載置された強化繊維基材を賦形する手段を備え、さらに該賦形型から取り外しされた搬送具上に載置された強化繊維基材に樹脂を注入し、硬化させるための成形型を備えることを特徴とする繊維強化樹脂部材の製造装置。
【発明の詳細な説明】
【技術分野】
【０００１】
本発明は、自動車などの輸送機器、スポーツ用具に広く用いられている繊維強化プラスチック部材を再現性良く製造することができる繊維強化樹脂部材の製造方法および製造装置に関する。
【背景技術】
【０００２】
エポキシ樹脂やポリプロピレン樹脂などの樹脂（プラスチック）を、ガラス繊維や炭素繊維などの強化繊維で強化した、繊維強化プラスチックは、軽量、高強度、高剛性であるため、自動車などの輸送機器の部材、テニスラケットやスキー板などのスポーツ用具に広く用いられている。
【０００３】
これらの部材や用具の製造方法としては、大別して、オートクレーブ成形法とレジントランスファー成形法がある。
【０００４】
オートクレーブ成形法とは、プリプレグと称される強化繊維基材に樹脂を予め含浸させた粘着性のシート状材料を、成形型上で、所定の形状に賦形した後、成形型上に載置したまま、オートクレーブと称される炉中で、加熱、加圧して部材を製造する方法である。
【０００５】
本オートクレーブ成形法による製造方法は、成形型上に、粘着性のプリプレグを重ねていくため、プリプレグを所定の形状に賦形した後も、プリプレグが移動しない、形状変化しないというメリットがあるが、賦形や積層作業中も成形型を占有するため、生産性に劣るというデメリットがある。複数の型を準備して大量生産するという対策もあるが、成形型は高価であり、コスト高となる。
【０００６】
一方、樹脂とは別に、強化繊維基材だけを予め所定の形状に賦形し、その後、強化繊維基材に樹脂を含浸させるというレジントランファー成形法（ＲＴＭ成形法と称される）が、自動車部材やスポーツ用具の低コスト成形法として注目されている。
【０００７】
本レジントランファー成形法による製造方法は、賦形型と称される、成形型とは別の型上で、樹脂が含浸されていない強化繊維基材（ドライの強化繊維基材と称する）を所定の形状に賦形するため、強化繊維基材が変形しやすく、成形型の占有時間が大幅に短縮でき、大量生産が可能となる。ただし、賦形型上で所定の形状に賦形した強化繊維基材は、樹脂を注入、硬化させる成形型上に、移動して配置（移載）させる必要があり、移載の際に、強化繊維基材の形状が変化して、成形型上で強化繊維基材を再度賦形しなくてはならなくなり、折角の賦形工程が無駄になるというばかりではなく、最終部材の性能が部材毎に異なるという、再現性が確保できないという製品安全上の決定的な問題を孕んでいる。
【０００８】
このため、強化繊維基材を賦形した後、固着材とよばれる樹脂や粘着性物質を付与して、強化繊維基材の形状を安定化する技術が提案されている。しかしなから、固着材の種類や量によっては、吸湿や温度により、強化繊維基材の形状が崩れるといった問題や、強化繊維基材に注入する樹脂との相溶性が悪く、樹脂の硬化を阻害したり、樹脂および繊維強化プラスチック部材の機械物性を低下させるという問題が生じる場合がある。特に、強化繊維基材の形状を安定化させるために、固着材を大量に付与すると、強化繊維基材間の隙間が減少し、レジントランスファー成形における樹脂が、強化繊維基材間に入らず（含浸性が低下すると称する）、ボイドなどの欠陥が生じて、部材の機械物性を低下させるという新たな製品安全上の問題も発生する可能性がある。
【０００９】
従来、強化繊維基材の形状を安定化させるために、固着材としてバインダーを用いる方法が提案されている（例えば、特許文献１参照）。しかし、このときバインダーの使用量は使用する強化繊維基材１００質量部に対して、４０〜７０質量部にものぼり、バインダーによる成形品の機械物性への悪影響が懸念される。
【００１０】
また、薄いトレーを使って搬送するという技術が提案されているが（例えば、特許文献２参照）、この方法ではトレーに直接強化繊維基材を賦形するため、成形品形状が大型化、複雑化してくると、薄いトレーに強化繊維基材を賦形する工程でトレーが変形を起こし、成形型にセットできなくなったり、強引に成形型にセットしても型の間に噛みこんで、型閉じができない事態が生じる。あるいは、形状の崩れを抑制するために固着材を大量に付与しなくてはならず、上記した問題発生の可能性を孕んでいるのが現実である。
【００１１】
このような状況の下、強化繊維基材を所定の形状に賦形するのは勿論のこと、固着材などの第三物質を大量に使うことなく、賦形した強化繊維基材の形状を変化させることなく成形型上に搬送、配置して、最終部材を再現性よく製造可能とする信頼性の高い製造方法が必要とされていた。
【００１２】
さらに、プリプレグ成形と同様、成形型を複数準備し、成形型自体を搬送してプリフォームのズレをなくす方法も提案されているが（例えば、特許文献３参照）、この方法では高重量の成形型を動かすため非常に大きな労力が必要となり、また、広い作業スペースが必要となることから、実用的な解決法とはなっていない。
【特許文献１】特開２００３−２６８１２６号公報
【特許文献２】特開平１０−１５９７０号公報
【特許文献３】特開平１０−１９３３８８号公報
【特許文献４】特開２００３−２１１４４７号公報
【発明の開示】
【発明が解決しようとする課題】
【００１３】
本発明の課題は、上記した従来技術の問題点に鑑み、強化繊維基材を所定の形状に賦形し、該形状を維持したまま成形型に移載し、成形型上で強化繊維基材の形状を修正することなく、樹脂を強化繊維基材に含浸して、繊維強化樹脂部材を安定的に製造することのできる、信頼性の高い繊維強化樹脂部材の製造方法および製造装置を提供することにある。
【課題を解決するための手段】
【００１４】
本発明は、かかる課題を解決するために、次のような手段を採用するものである。すなわち、
（１）搬送具を具備する賦形型上の該搬送具上で、強化繊維基材を賦形した後、該強化繊維基材を搬送具ごと賦形型から分離して、成形型に移載し、続いて、該成形型内で強化繊維基材に樹脂を注入し、硬化させることを特徴とする繊維強化樹脂部材の製造方法。
【００１５】
（２）前記搬送具の下面形状と、賦形型の上面の形状が一致していることを特徴とする前記（１）に記載の繊維強化樹脂部材の製造方法。
【００１６】
（３）前記搬送具がフィルム状であることを特徴とする前記（１）または（２）に記載の繊維強化樹脂部材の製造方法。
【００１７】
（４）前記搬送具が開口部を有するフィルム状であることを特徴とする前記（１）〜（３）のいずれかに記載の繊維強化樹脂部材の製造方法。
【００１８】
（５）前記搬送具が、前記成形型内に樹脂を注入する開口部と、該開口部に樹脂を流通させる樹脂流動通路を有することを特徴とする前記（１）〜（４）のいずれかに記載の繊維強化樹脂部材の製造方法。
【００１９】
（６）前記搬送具が複数の層から構成され、前記成形型内に樹脂を注入する開口部を有する層を含むことを特徴とする前記（１）〜（５）のいずれかに記載の繊維強化樹脂部材の製造方法。
【００２０】
（７）前記搬送具を繊維強化部材の一部を構成する部品とすることを特徴とする前記（１）〜（６）のいずれかに記載の繊維強化樹脂部材の製造方法。
【００２１】
（８）強化繊維基材が、炭素繊維クロスからなることを特徴とする前記（１）〜（７）のいずれかに記載の繊維強化樹脂部材の製造方法。
【００２２】
（９）賦形型上に、該賦形型上に装着および取り外し可能に載置される搬送具を具備するとともに、該搬送具上に載置された強化繊維基材を賦形する手段を備え、さらに該賦形型から取り外しされた搬送具上に載置された強化繊維基材に樹脂を注入し、硬化させるための成形型を備えることを特徴とする繊維強化樹脂部材の製造装置。
【発明の効果】
【００２３】
本発明によれば、強化繊維基材を所定の形状を保持したまま成形型に移載させることが可能であるため、強化繊維基材の形状は崩れることなく、形状を修正することも不要であるため、再現性のある、信頼性の高い繊維強化樹脂部材が製造可能となる。加えて、強化繊維基材の形状修正などの作業が不要となるので、生産性が向上し、低コストな実用性の高い製造方法および製造装置が可能となる。
【発明を実施するための最良の形態】
【００２４】
以下に本発明を図１に示す一実施態様に基づいて説明する。
【００２５】
まず、本発明で用いる賦形型１は、図１（Ａ）に示すように、搬送具２を具備している。賦形型１の上に搬送具２が載せられており、脱着が可能である。賦形型１、搬送具２は、金属、ＦＲＰ、樹脂、紙、木材などの材料からなり、搬送具２は、賦形面３を有する。賦形面３は、製造する最終の繊維強化プラスチック部材と実質的に同一の形状を有しており、賦形面３上に、後述する強化繊維基材４を配して、該強化繊維基材４を賦形面と同一形状に賦形して製品形状のプリフォーム１１とする。強化繊維基材４は、搬送具２より小さく形成されている。
【００２６】
賦形は、後述するように、強化繊維基材４に各種手段により力を作用させるため、賦形面３、および搬送具２にも力が作用するので、搬送具２と賦形型１は賦形に伴う力で分離しないように、嵌合されていたり、ピンなどで固定されていることが好ましい。また、賦形型１より、搬送具２の方が軽い方が両者の位置がずれ難いので、賦形工程で大きな力を作用させることが可能となり好ましい。搬送具２の下面５と賦形型の上面６とは、全面で接触していると、搬送具２を薄くしても搬送具２の形状が変化しにくいので賦形面３の形状が一定に保たれるので最も好ましい。
【００２７】
次に、本発明の強化繊維基材４は、ガラス繊維、炭素繊維、アラミド繊維、玄武岩繊維などの連続繊維や不連続（短）繊維からなる、織物、不織布、マットなどの布帛形態を有している。布帛形態を有しているので、搬送具２上で、自動車部材やスポーツ用具といった３次元形状への賦形が容易となる。
【００２８】
自動車やスポーツ用具としては、軽量性、強度、剛性に優れる連続の炭素繊維からなる織物が最も好ましい。また、耐衝撃性を付与するためにガラス繊維を併用した布帛も好ましい実施態様の一つである。
【００２９】
連続の炭素繊維からなる平織り織物（クロス）などからなる強化繊維基材４は、図１（Ｂ）に示されるように、搬送具２上で、賦形面３の形状に賦形されてプリフォーム１１にされる。賦形は、手、ローラーやヘラなどの治具で、織物を賦形面に押しつけて行われるが、特許文献４にあるように、水枕や、振動によっても賦形が可能である。
【００３０】
炭素繊維織物は、複数枚重ねて同時に賦形することも、一枚ずつ賦形して重ねていくことも可能である。通常、織物などの強化繊維基材４には、樹脂は付与されていないため、変形が容易で、僅かの力で賦形可能であるが、粘着剤を予め、あるいは、賦形工程中に付与して、織物などの強化繊維基材４同士を粘着させても差し支えない。この場合、粘着剤には、後述する樹脂と同じ成分を有する材料で粘着性を付与することが好ましい。さらに、強化繊維基材中に熱可塑樹脂からなる繊維を付与して、賦形工程で加熱してこの繊維を溶融させ、その後冷却して、賦形形状を安定化させることも好ましい実施態様である。また、賦形工程において、織物が突っ張って賦形できない場合（ブリッジングと称する）は、織物の一部を切断したり、切れ目を入れたりすることが有効である。賦形面の３次元形状データを基に、２次元形状への展開図データを作成し、織物などの強化繊維基材４を添加図の形状に裁断してから搬送具２にセットして、賦形することも有効である。
【００３１】
次に、搬送具の賦形面３上で賦形されたプリフォーム１１は、図２（Ａ）〜（Ｃ）に示すように、必要に応じて、周囲をトリムして、搬送具２ごと、成形型下型７に移載する。搬送具ごと強化繊維基材（プリフォーム）を移動させるので、搬送の際に繊維の脱落、目ズレ、歪み等が起こらず、再現性のある、信頼性に優れる部材の製造が可能となる。
【００３２】
搬送具２は、賦形型１から分離して、成形型７、９に移動させるが、搬送具が数ｋｇと軽量な場合は、手や簡易ロボットで移動が可能である。実際の製造工程においては、賦形された強化繊維基材が載置された搬送具は、重ねて仮置きしておくと生産効率上有利であり、搬送具２には、搬送具同士を積み重ね、あるいは嵌め合わすことができる機能、例えば、搬送具の下面に嵌合溝などを形成しておくことが好ましい。また、移載には、空気吸引や磁力を用いても差し支えない。
【００３３】
成形型は、いわゆる金型と称され、スチールやアルミニウムなどの金属からなる。図３に示すように、通常、下型７、上型９からなり、上下型の間で形成されるキャビティー中に樹脂１０を注入して搬送具２に載置された強化繊維基材（プリフォーム１１）に樹脂を含浸させて繊維強化樹脂部材を製造する。
【００３４】
本発明では、下型７と上型９のキャビティー中に、搬送具２と強化繊維基材（プリフォーム１１）を移載し、樹脂１０を注入、硬化する。通常、注入には、樹脂を加圧し、硬化には、樹脂を加熱する。樹脂が硬化した後は、成形型を開けて、成形部材を取り出す。
【００３５】
樹脂１０は、エポキシ樹脂や不飽和ポリエステル樹脂、ビニルエステル樹脂、フェノール樹脂、アクリル樹脂等の熱硬化性樹脂が好ましいが、ポリプロピレンやポリエチレン、ポリアミド等の熱可塑性樹脂であっても、さらにはこれら樹脂の混合樹脂であっても差し支えない。炭素繊維を使った自動車部材やスポーツ用具に好ましいのは、接着性に優れるエポキシ樹脂である。
【００３６】
なお、搬送具２は、強化繊維基材（プリフォーム１１）と共に、成形型７、９中に配置しておくことが好ましいが、この場合、搬送具２の下面５と、該搬送具２の下面５と接触する成形型下型７の上面８の形状は一致していることが好ましい。一致していることで、樹脂を注入した際の圧力による賦形面の変形を抑制できるからである。
【００３７】
また、搬送具２に、樹脂を注入する機能を付与しておくことも好ましい実施態様である。具体的には、搬送具を数十μｍ〜数ｍｍのフィルムで形成して、フィルムには円孔などの開口部を形成した、いわゆる穴あきフィルムとしたものを用いることが好ましい。また、金属メッシュやパンチングメタルなどを用いてもよい。こうすることで、搬送具は、軽量となり、人力や、簡易ロボットで移動が可能となると同時に、樹脂を開口部を通じて強化繊維基材に含浸可能となる。そのほか、樹脂流動溝あるいは樹脂流動孔を備えた成形型下型を用い、さらにフィルムの開口部をより多くすることで、樹脂の注入時間が短縮できる。あるいは、樹脂が含浸し難い箇所に開口部を設けることで、不良品の少ない生産が可能となるなどのメリットがある。
【００３８】
なお、搬送具をフィルム状とする場合、材料は、例えば、ポリエチレンテレフタレート（ＰＥＴ）、ポリブチレンテレフタレート（ＰＢＴ）、ポリエチレンナフタレート（ＰＥＮ）、液晶ポリエステル等のポリエステルや、ポリエチレン（ＰＥ）、ポリプロピレン（ＰＰ）、ポリブチレン等のポリオレフィンや、スチレン系樹脂の他や、ポリオキシメチレン（ＰＯＭ）、ポリアミド（ＰＡ）、ポリカーボネート（ＰＣ）、ポリメチレンメタクリレート（ＰＭＭＡ）、ポリ塩化ビニル（ＰＶＣ）、ポリフェニレンスルフィド（ＰＰＳ）、ポリフェニレンエーテル（ＰＰＥ）、ポリイミド（ＰＩ）、ポリアミドイミド（ＰＡＩ）、ポリエーテルイミド（ＰＥＩ）、ポリスルホン（ＰＳＵ）、ポリエーテルスルホン、ポリケトン（ＰＫ）、ポリエーテルケトン（ＰＥＫ）、ポリエーテルエーテルケトン（ＰＥＥＫ）、ポリアリレート（ＰＡＲ）、ポリエーテルニトリル（ＰＥＮ）、フェノール（ノボラック型など）フェノキシ樹脂、フッ素樹脂、更にポリスチレン系、ポリオレフィン系、ポリウレタン系、飽和ポリエステル系、ポリアミド系、ポリブタジエン系、ポリイソプレン系、フッ素系等の熱可塑エラストマー等や、これらの共重合体、変性体、および２種類以上ブレンドした樹脂などであってもよい。中でも、ポリテトラフルオロエチレンなどのフッ素樹脂やシリコンといった離型性、耐熱性に優れる樹脂を材料とすると、再利用が可能となり、製造工程で発生するゴミの減量や、部材の製造コスト削減上好ましい。
【００３９】
また、搬送具の厚みを数ｍｍ〜数十ｍｍの厚みとして、搬送具中に、樹脂流動溝（ランナーとも称する）および／または樹脂流動孔などの樹脂流動通路、および該樹脂流動通路に連通する前記成形型内に樹脂を注入する開口部を形成して、樹脂を短時間で強化繊維基材（プリフォーム）に含浸させることも可能である。
【００４０】
樹脂流動通路は、孔状（樹脂流動孔）および／または溝状（樹脂流動溝）のものを用いることができるが、樹脂流動溝であることが好ましい。この樹脂流動溝および開口部を有する搬送具の一例を図４に示す。
【００４１】
搬送具２の厚みは１ｍｍ〜５０ｍｍであることが好ましい。厚みが１ｍｍを下回る場合、搬送具に樹脂流動溝を設けることが困難となる。また、厚みが５０ｍｍを越える場合、搬送具の重量が重くなるため搬送に支障をきたす恐れがある。より好ましくは２ｍｍ〜２０ｍｍである。
【００４２】
開口部１２の寸法は、注入した樹脂を効率よく強化繊維基材（プリフォーム）へ含浸させるために、直径０．５ｍｍ〜１５ｍｍの円形状であることが好ましい。開口部寸法が直径０．５ｍｍを下回る場合、注入した樹脂が開口部を通りにくくなり、強化繊維基材への樹脂含浸が不十分になる恐れがある。一方、開口部寸法が１５ｍｍを越える場合、注入した樹脂が硬化した後、硬化した開口部部分の樹脂が搬送具と成形品を強固に結び付けて、搬送具を取り外せなくなる恐れがある。
【００４３】
開口部１２の形状は加工性の観点から円形状が好ましいが、三角形状、四角形状など他の形状であっても何ら差し支えない。
【００４４】
開口部１２の配置位置は、隣り合う開口部との距離が３０ｍｍ〜５００ｍｍとなるように配置することが好ましい。開口部同士の距離が３０ｍｍを下回る場合、隣り合う開口部が近すぎるため、各開口部から樹脂を含浸させられる領域が重なってしまい含浸効率が悪くなる。一方、開口部同士の距離が５００ｍｍを越える場合、隣り合う開口部の間に未含浸部分を生じる恐れがある。効率よく樹脂を含浸させるためには、隣り合う開口部との距離が５０ｍｍ〜２００ｍｍであることがより好ましい。
【００４５】
樹脂流動溝１３は、樹脂注入口１４と各開口部１２をつなぐように配置される。
【００４６】
樹脂流動溝１３の配置は、図４に示すように、樹脂注入口１４からのびた樹脂流動溝１３が分岐して各開口部１２をつなぐような配置にするのが樹脂流動溝長さを短くするためには好ましいが、複数の分岐をもつ配置、あるいは分岐せずに樹脂注入口１４と各開口部１２を直接つなぐような配置であっても差し支えない。
【００４７】
また、樹脂流動溝１３は全ての開口部をつなぐように配置されるのが好ましいが、一部つながっていない開口部が存在しても、全体の半数以上の開口部がつながっていれば差し支えない。
【００４８】
樹脂流動溝１３の寸法は注入する樹脂を効率よく流すために、溝幅１〜３０ｍｍ、溝深さ０．５ｍｍ〜１５ｍｍであることが好ましい。溝幅が１ｍｍを下回る場合、あるいは溝深さが０．５ｍｍのを下回る場合、樹脂流動溝の断面積が小さくなり、樹脂が流動しにくくなるため、樹脂を一定時間内に強化繊維基材へ含浸させることができなくなる恐れがある。また、溝幅が３０ｍｍを越える場合、あるいは溝深さが１５ｍｍを越える場合、樹脂注入後に樹脂流動溝内に大量の樹脂が残ることとなり、生産性の観点から好ましくない。より好ましい樹脂流動溝寸法は溝幅２〜２０ｍｍ、溝深さ１〜１０ｍｍである。
【００４９】
樹脂流動溝の断面形状は半円形状が加工性の観点から好ましいが、Ｕ字状、Ｖ字状、四角形状など半円形状以外の形状であっても特に差し支えない。
【００５０】
樹脂流動孔は、樹脂流動溝と同様に、樹脂注入口から注入した樹脂を開口部まで流すために設けられる。樹脂流動孔の寸法は、特に制限されないが、注入した樹脂を効率よく流すために、直径１ｍｍ〜３０ｍｍの円形状であることが好ましい。また、樹脂流動孔は樹脂流動溝と併せて使用することが多いため、樹脂流動溝幅と等しい寸法であることが好ましいが、異なる寸法であっても差し支えない。
【００５１】
樹脂流動孔の形状は加工性の観点から円形状が好ましいが、三角形状、四角形状など他の形状であっても何ら差し支えない。
【００５２】
また、搬送具は複数の層から構成され、樹脂流動溝、樹脂流動孔、開口部の機能を各層が分割して有する形態としても差し支えない。こうすることで搬送具の製作が容易になり、１体の搬送具に複数の機能を付与しやすくなるという利点も得られる。
【００５３】
複数の層から成り立っている搬送具の一例を図５に示す。
【００５４】
図５では開口部を有する層１５および樹脂流動溝を有する層１６の２層を重ねることで、１体の搬送具としている。そのほか、樹脂流動層を２層にする、あるいは搬送具補強層など異なる機能を有する層を重ねるなど、３層以上から構成される搬送具としても差し支えない。
【００５５】
複数の層から構成される搬送具の各層の厚みは０．１ｍｍ〜５０ｍｍであることが好ましい。層の厚みが０．１ｍｍを下回る場合、十分な耐久性が得られない恐れがある。また、層の厚みが５０ｍｍを越える場合、搬送具の重量が重くなるため搬送に支障をきたす恐れがある。
【００５６】
なお、搬送具は、繊維強化樹脂部材とともに成形型から取りはずして、繊維強化樹脂部材と分離して再使用するが、搬送具に離型処理せずに、繊維強化樹脂部分と一体化させた部材としても差し支えない。例えば、アウターパネルとインナーパネルの２部品で構成される自動車のトランクリッドの製造において、射出成形やプレス成形で予め成形しておいたインナーパネルを搬送具とし、その上でアウターパネルとなる強化繊維基材を賦形した後、成形型に移載し、成形型キャビティー中に樹脂を注入、硬化させて、インナーパネル（搬送具）と繊維強化樹脂からなるアウターパネルが一体化したトランクリッドが製造できる。搬送具が紙製の場合には、内装材としての役割を持たせることもできる。
【００５７】
もちろん、搬送具には、離型処理を施しておいて、樹脂が硬化したあと、繊維強化樹脂部材と分離させても差し支えない。搬送具に開口部がある場合は、縁切りをして搬送具と繊維強化樹脂部材を分離することもできる。
【００５８】
なお、以上は、搬送具をプリフォームとともに成形型のキャビティー内に入れたまま樹脂注入して部材を製造したが、樹脂注入前に、搬送具をプリフォームと分離して、キャビティー中から取り除いておくことも可能である。
【実施例】
【００５９】
実施例１
図１〜３に示す装置を用いて、寸法約１２００ｍｍ×７００ｍｍ×１００ｍｍのドアパネルを以下のように成形した結果、安定して再現性の良い繊維強化樹脂部材を得ることができた。
強化繊維基材４として、炭素繊維クロス（東レ（株）製“トレカ（登録商標）織物”ＣＯ６３４３、織り組織：平織り、織物目付：２００ｇ／ｍ２、強化繊維：Ｔ３００−３Ｋ）８枚を成形品の展開図形状に裁断した。裁断したクロスを搬送具２を取り付けた賦形型１の上にセットし、人の手でクロスを押さえつけて賦形型形状に沿わせることで製品形状のプリフォーム１１を作成した。
【００６０】
搬送具２には図４に示すような、軽量で搬送しやすく、成形後の離型性の良い厚さ５ｍｍのポリエチレン製のものを用いた。本搬送具には直径５ｍｍの円形状の開口部１２を２００ｍｍ間隔で２３個設け、搬送具下面には、樹脂注入口から６本に分岐した樹脂流動溝１３を、樹脂注入口１４と各開口部をつなぐように配置した。樹脂流動溝の断面形状は、幅６ｍｍ×深さ３ｍｍの半円形状とした。
搬送具２の下面と賦形型上面６は形状が一致しており、さらに搬送具は中央が大きく突き出す凸形状となっているため、搬送具は賦形型の上に置くだけで十分に固定することができ、問題なくクロスを押さえつけることができた。
クロスを製品形状に固定するために、各クロスの表面には固着材としてスプレーのり（３Ｍ（株）製スプレーのり５５）を吹きつけた後、クロス同士を密着させることで層間を固着した。
【００６１】
搬送具２を製品形状に固定したプリフォーム１１ごと取り外し、成形型下型７へと搬送した。このとき、強化繊維基材４は搬送具２に支えられたまま移動させることができたので、形状の崩れやクロスの目ズレ等の不具合を起こすことなく成形型内へセットすることができた。
【００６２】
そして、成形型上型９を閉じて密閉した後、樹脂を成形型内に注入した。樹脂を注入して１００℃で４０分間加熱し、樹脂を硬化させた後、成形品を脱型した。
樹脂は主剤として“エピコート”８２８（油化シェルエポキシ社製、エポキシ樹脂）、硬化剤は東レ（株）でブレンドしたＴＲ−Ｃ３５Ｈ（イミダゾール誘導体）を混合して得た液状エポキシ樹脂を使用した。
脱型した成形品から搬送具を取り外すことで、所望の繊維強化樹脂部材を得た。
【００６３】
実施例２
搬送具以外は実施例１と同様の手法で繊維強化樹脂部材を成形した。搬送具には図５に示す２枚のフィルムを重ねたものを用いた。
上層１５には厚さ０．５ｍｍのポリプロピレン製フィルムを用い、直径５ｍｍの円形状の開口部を２００ｍｍ間隔で２３個設けた。
下層１６には厚さ４ｍｍのポリプロピレン製フィルムを用い、下面には、樹脂注入口から６本に分岐した樹脂流動溝が、２層のフィルムを重ねたときに、樹脂注入口と各開口部をつなぐように配置した。樹脂流動溝の断面形状は、幅６ｍｍ×深さ３ｍｍの半円形状とした。
本搬送具を用いて実施例１と同様に成形した結果、安定して再現性の良い繊維強化樹脂部材を得ることができた。
【００６４】
実施例３
搬送具以外は実施例１と同様の手法で繊維強化樹脂部材を成形した。
搬送具には２枚のフィルムを重ねたものを用いた。
上層のフィルムには厚さ１ｍｍのポリエチレン製フィルムを用い、直径５ｍｍの円形状の開口部を２００ｍｍ間隔で２３個設けた。
下層のフィルムには厚さ１ｍｍ、メッシュ間隔１０ｍｍで樹脂の流動性の良いメッシュ状ポリエチレン製フィルムを用いた。
本搬送具を用いて実施例１と同様に成形した結果、安定して再現性の良い繊維強化樹脂部材を得ることができた。
【００６５】
実施例４
搬送具、成形型以外は実施例１と同様の手法で繊維強化樹脂部材を成形した。
搬送具は厚さ１ｍｍのポリエチレン製フィルムを用い、直径５ｍｍの円形状の開口部を２００ｍｍ間隔で２３個設けた。また、成形型下型の搬送具と接する面には、搬送具を成形型下型にセットしたときに樹脂注入口と各開口部をつなぐように樹脂注入口から６本に分岐した樹脂流動溝を配置した。樹脂流動溝の断面形状は、幅６ｍｍ×深さ３ｍｍの半円形状とした。
本搬送具、成形型を用いて実施例１と同様に成形した結果、安定して再現性の良い繊維強化樹脂部材を得ることができた。
【００６６】
実施例５
搬送具、成形型以外は実施例１と同様の手法で繊維強化樹脂部材を成形した。
搬送具は開口部を有しない厚さ１ｍｍのポリカーボネート製フィルムを用いた。また、成形型の搬送具と接しない面には樹脂流動溝を１００ｍｍ間隔で１１本を設け、注入した樹脂が搬送具を通らずにクロスに含浸されるようにした。樹脂流動溝の断面形状は幅２ｍｍ深さ１ｍｍの半円形状とした。
本搬送具、成形型を用いて実施例１と同様に成形した結果、搬送具が一体となった繊維強化樹脂部材を得ることができた。
【００６７】
比較例１
実施例１と同様の方法で、賦形型上にセットした搬送具上にプリフォームを作成した。搬送具はそのままにして、プリフォームのみを取り外して成形型へと搬送したところ、搬送中にプリフォーム形状が崩れ、クロスの目ずれを起こしたため、そのままでは成形型に収まらなかった。
【００６８】
成形型上でプリフォーム形状の修正をして成形を実施したが、実施例１と比べてより長く作業時間がかかり、出来上がった成形品も繊維乱れが多く場所によってムラのある成形品となった。
【図面の簡単な説明】
【００６９】
【図１】本発明の製造フローの賦形工程の一実施態様を示す図であり、（Ａ）は賦形前、（Ｂ）は賦形後の工程図である。
【図２】本発明の製造フローの移載工程の一実施態様を示す図であり、（Ａ）は賦形型、（Ｂ）は賦形型より取り外された搬送具、（Ｃ）は成形型をそれぞれ示す工程図である。
【図３】本発明の部材製造の樹脂注入の一実施態様を示す図である。
【図４】本発明の搬送具の一実施態様を示す図である。
【図５】本発明の搬送具の他の一実施態様を示す図である。
【符号の説明】
【００７０】
１：賦形型
２：搬送具
３：賦形面
４：強化繊維基材
５：搬送具の下面
６：賦形型の上面
７：成形型下型
８：成形型の下型の上面
９：成形型上型
１０：樹脂
１１：プリフォーム
１２：開口部
１３：樹脂流動溝
１４：樹脂注入口
１５：開口部を有する層
１６：樹脂流動溝を有する層
【図１】
2007118577.tif 000003
【図２】
2007118577.tif 000004
【図３】
2007118577.tif 000005
【図４】
2007118577.tif 000006
【図５】
2007118577.tif 000007